СПОСОБ ИЗГОТОВЛЕНИЯ КАТОДА ДЛЯ СВЧ ПРИБОРА

B
1. Способ изготовления катода для СВЧ прибора, заключающийся в том, что из предварительно спеченных и пропитанных активным веществом пористых вольфрамовых губок изготавливают механическим путем эмиттеры, каждый из которых устанавливают в соответствующее отверстие основания катода, отличающийся тем, что перед установкой эмиттера в отверстие основания катода на боковой поверхности отверстия основания катода выполняют микрорельеф в виде ряда выступов, расположенных параллельно оси этого отверстия, при этом диаметр D окружности, проходящей через вершины выступов в отверстии основания катода, определяют из условия
,
э
где D- диаметр эмиттера.
2. Способ изготовления катода по п.1, отличающийся тем, что после установки каждого эмиттера в соответствующее отверстие основания катода полученный катод отжигают в вакууме или в среде водорода при температуре 700-1200°C в течение 15-30 мин.
3. Способ изготовления катода по п.1, отличающийся тем, что основание катода выполнено с одним или несколькими отверстиями для эмиттеров.
4. Способ изготовления катода по п.1, отличающийся тем, что на боковую поверхность отверстия основания катода после выполнения на ней микрорельефа наносят пленку из алюминия толщиной 1-3 мкм, затем устанавливают каждый эмиттер в соответствующее отверстие основания катода.
5. Способ изготовления катода по п.4, отличающийся тем, что после установки каждого эмиттера в соответствующее отверстие основания катода проводят отжиг полученного катода в водороде при температуре, величина которой не ниже температуры плавления материала нанесенной пленки.